(57)【特許請求の範囲】
【請求項１】
ポリオール、ポリイソシアネート、発泡性ビーズ、減熱剤、発泡剤を含む発泡原料から形成された発泡性ビーズ含有ポリウレタン発泡体の表面に凹凸形状を形成したことを特徴とするポリウレタン発泡体。
【請求項２】
前記ポリウレタン発泡体の６５％圧縮硬度／２５％圧縮硬度の値が５以上であることを特徴とする請求項１に記載のポリウレタン発泡体。
【請求項３】
前記ポリウレタン発泡体がクッション材用であることを特徴とする請求項１または２に記載のポリウレタン発泡体。
【発明の詳細な説明】
【技術分野】
【０００１】
本発明は、底付き感が少なく、椅子や寝具等のクッション材として好適なポリウレタン発泡体に関する。
【背景技術】
【０００２】
従来、椅子や寝具等のクッション材にはポリウレタン発泡体が多用されている。前記ポリウレタン発泡体は、ポリオール、ポリイソシアネート、発泡剤を含む発泡原料から形成されたものであり、スラブ発泡品あるいはモールド成形品で構成されている。前記スラブ発泡品は、コンベア上に発泡原料を注入して発泡体を連続形成し、その後裁断によりブロック体とし、さらに切削等で所要のサイズや形状にしたものである。それに対してモールド成形品は、金型に発泡原料を注入して発泡させることにより形成したものであり、金型の内面形状に対応した表面形状を有する。
【０００３】
しかし、従来のポリウレタン発泡体は、荷重が加わった時の初期応力が低く、さらに圧縮された場合の応力も低く、いわゆる底付き感があることから、良好なクッション材とはいえなかった。
【０００４】
また、床等と接触する面に凹凸を形成して蒸れ難くした弾性マットレスも提案されているが、このものは、底付き感の改善を目的とするものではなく、圧縮された場合の応力が低いことなどから、満足のできる底付き感防止効果を得られなかった。
【０００５】
【特許文献１】特開２００５−５９３５８号公報
【特許文献２】特開２００５−１８６４９９号公報
【特許文献３】特開２００６−１４８１９号公報
【発明の開示】
【発明が解決しようとする課題】
【０００６】
本発明は前記の点に鑑みなされたものであって、底付き感の少ないポリウレタン発泡体の提供を目的とする。
【課題を解決するための手段】
【０００７】
請求項１の発明は、ポリオール、ポリイソシアネート、発泡性ビーズ、減熱剤、発泡剤を含む発泡原料から形成された発泡性ビーズ含有ポリウレタン発泡体の表面に凹凸形状を形成したことを特徴とするポリウレタン発泡体に係る。
【０００８】
請求項２の発明は、請求項１において、前記ポリウレタン発泡体の６５％圧縮硬度／２５％圧縮硬度の値が５以上であることを特徴とする。
【０００９】
請求項３の発明は、請求項１または２において、前記ポリウレタン発泡体がクッション材用であることを特徴とする。
【発明の効果】
【００１０】
本発明によれば、発泡体の表面に凹凸形状を有することにより、押圧時の初期においては相手との接触面積が小さく、これに伴う弾性力も小さいことから初期応力を低くすることができる。前記弾性力は圧縮率が１０％以下の範囲で特に小さい。さらに押圧した場合には、発泡体の表面の凸部分が潰されて発泡体の表面全体が相手に接触することになり、しかも圧縮の程度が大きくなるにしたがって発泡体内の発泡性ビーズによって高い応力を示すようになるため、底付き感を少なくできる。
【発明を実施するための最良の形態】
【００１１】
以下本発明の実施形態を詳細に説明する。図１は本発明の一実施例におけるポリウレタン発泡体の斜視図、図２はその一部の断面図である。
【００１２】
図１及び図２に示すポリウレタン発泡体１０は、マットレス等のクッション材として使用されるものであって、ポリオール、ポリイソシアネート、発泡性ビーズ、減熱剤、発泡剤を含む発泡原料から形成された発泡性ビーズ含有ポリウレタン発泡体１１の表面に凹凸形状１５を有するものである。
【００１３】
ポリオールとしては、ポリウレタン発泡体に用いられる公知のエーテル系ポリオールまたはエステル系ポリオールの何れか一方又は両方を用いることができる。エーテル系ポリオールとしては、エチレングリコール、ジエチレングリコール、プロピレングリコール、ジプロピレングリコール、ブチレングリコール、ネオペンチルグリコール、グリセリン、ペンタエリスリトール、トリメチロールプロパン、ソルビトール、シュークロース等の多価アルコール、またはその多価アルコールにエチレンオキサイド、プロピレンオキサイド等のアルキレンオキサイドを付加したポリエーテルポリオールを挙げることができる。また、エステル系ポリオールとしては、マロン酸、コハク酸、アジピン酸等の脂肪族カルボン酸やフタル酸等の芳香族カルボン酸と、エチレングリコール、ジエチレングリコール、プロピレングリコール等の脂肪族グリコール等とから重縮合して得られたポリエステルポリオールを挙げることできる。
【００１４】
ポリイソシアネートとしては、芳香族系、脂環式、脂肪族系の何れでもよく、また、１分子中に２個のイソシアネート基を有する２官能のイソシアネートであっても、あるいは１分子中に３個以上のイソシアネート基を有する３官能以上のイソシアネートであってもよく、それらを単独であるいは複数組み合わせて使用してもよい。
【００１５】
例えば、２官能のイソシアネートとしては、２，４−トリレンジイソシアネート、２，６−トリレンジイソシアネート、ｍ−フェニレンジイソシネート、ｐ−フェニレンジイソシアネート、４，４’−ジフェニルメタンジイソシアネート、２，４’−ジフェニルメタンジアネート、２，２’−ジフェニルメタンジイソシアネート、キシリレンジイソシアネート、３，３’−ジメチル−４，４’−ビフェニレンジイソネート、３，３’−ジメトキシ−４，４’−ビフェニレンジイソシアネートなどの芳香族系のもの、シクロヘキサン−１，４−ジイソシアネート、イソホロンジイソシアネート、ジシクロヘキシルメタン−４，４’−ジイソシアネート、メチルシクロヘキサンジイソシアネートなどの脂環式のもの、ブタン−１，４−ジイソシアネート、ヘキサメチレンジイソシアネート、イソプロピレンジイソシアネート、メチレンジイソシアネート、リジンイソシアネートなどの脂肪族系のものを挙げることができる。
【００１６】
また、３官能以上のイソシアネートとしては、１−メチルベンゾール−２，４，６−トリイソシアネート、１，３，５−トリメチルベンゾール−２，４，６−トリイソシアネート、ビフェニル−２，４，４’−トリイソシアネート、ジフェニルメタン−２，４，４’−トリイソシアネート、メチルジフェニルメタン−４，６，４’−トリイソシアネート、４，４’−ジメチルジフェニルメタン−２，２’，５，５’テトライソシアネート、トリフェニルメタン−４，４’，４”−トリイソシアネート、ポリメリックＭＤＩ等を挙げることができる。なお、その他ウレタンプレポリマーも使用することができる。また、ポリイソシアネートは、それぞれ一種類に限られず一種類以上であってもよい。例えば、脂肪族系イソシアネートの一種類と芳香族系イソシアネートの二種類を併用してもよい。
【００１７】
発泡性ビーズは、ポリオールとポリイソシアネートが反応する際に発生する反応熱で発泡するものであり、発泡性ビーズ含有ポリウレタン発泡体には発泡後の状態で分散している。発泡性ビーズを含むことによってポリウレタン発泡体の底付き感防止効果を高めることができる。なお、未発泡状態の発泡性ビーズは、発泡後の発泡性ビーズよりも粒径が小さく、発泡原料に所望の量を分散混合し易い。一般に、ビーズの成形体の製造方法では、未発泡の発泡性ビーズを一次発泡させて、粒径が１〜５ｍｍまで球形の状態で発泡させ、この一次発泡させた球形の発泡性ビーズをモールド内に投入して加熱融着させることで成形体としている。しかし、あらかじめ一次発泡させた発泡性ビーズを発泡原料に混合分散させて本発明の発泡性ビーズ含有ポリウレタン発泡体を構成することは、一次発泡させた発泡性ビーズの粒径が大きすぎ、所望量を混合分散できないために好ましくない。
【００１８】
発泡性ビーズの素材には、ポリカーボネート、メチルメタアクリレート、ポリエチレン／ポリプロピレン共重合体、ポリエチレン／ポリスチレン共重合体、アクリル／スチレン共重合体、ポリ尿酸等を挙げることができる。なかでも、発泡性ビーズの好ましい一例として、発泡性ポリスチレンビーズを挙げることができる。発泡性ポリスチレンビーズは、ポリスチレン又はスチレンを主体にした共重合プラスチックに発泡剤を含浸させたものからなる。発泡性ポリスチレンビーズに用いられる発泡剤としては、ペンタン、ブタン、プロパン等であって、数平均分子量が１０００〜３０００の高分子が好ましい。また、前記発泡性ビーズは、耐熱温度が８０℃以上、発泡開始温度が１５０℃以下のものが好ましい。耐熱温度が８０℃より低い場合、発泡性ビーズが一旦発泡した後、崩壊して収縮しやすくなる。一方、発泡開始温度が１５０℃より高い場合、発泡原料の発泡時の発熱で発泡性ビーズが発泡し難くなる。発泡性ビーズは、未発泡状態における平均粒径が０．８ｍｍ、発泡状態時の発泡倍率が５０〜６０倍、発泡後の密度が０．０９〜０．２５ｇ／ｃｍ３のものが、ポリウレタン発泡体の反応性や発泡性ビーズによる硬度増大効果等の点から好ましい。さらに未発泡の発泡性ビーズの量は、ポリオール１００重量部に対して１０〜５０重量部が好ましい。発泡性ビーズの量が１０重量部未満の場合、発泡性ビーズ含有ポリウレタン発泡体の硬度が低くなる。一方、５０重量部を超えると、発泡原料の発泡時の発熱では発泡性ビーズの全量を発泡させる熱量を供給できなくなって、発泡性ビーズが充分に発泡（膨張）せず、発泡性ビーズ含有ポリウレタン発泡体に含まれる発泡後の発泡性ビーズが、平均粒径の小さなものになる。
【００１９】
減熱剤は、前記発泡原料の発泡時に発熱温度が高くなりすぎて、一旦発泡した発泡性ビーズが熱で崩壊して収縮するのを防ぐためのものであり、前記発泡原料の発泡時の発熱を抑えて最高発熱温度を下げることのできる化合物からなる。前記減熱剤としては、所定温度に達したときに水分を放出し、水の蒸発潜熱によって発泡原料の発泡時の発熱温度を低下させる化合物が好ましい。前記減熱剤の具体例としては、粒状の独立気泡からなる熱可塑性樹脂発泡体の気泡内に水を有するＭＷパウダー（登録商標、白石カルシウム株式会社製）や無機水和物を挙げることができる。特に無機水和物は、発泡成形時の昇温に対し、適宜所望の水分発生が行われ、適切な反応過程が得られることから好ましいものである。無機水和物としては、二水石膏、硫酸マグネシウム水和物、リン酸マグネシウム水和物の群から選ばれる少なくとも一種を挙げることができる。減熱剤の量は、ポリオール１００重量部に対して１０〜３０重量部が好ましい。１０重量部未満の場合には、減熱剤による減熱効果が少なくなって、一旦発泡した発泡性ビーズが発泡原料の発泡時の発熱によって収縮し易いと共に、発泡性ビーズ含有ポリウレタン発泡体の密度が低くなって硬度も低くなる。一方、３０重量部を超えると発泡性ビーズ含有ポリウレタン発泡体が内部に空洞を有するパンクした状態の発泡不良のものになりやすい。
【００２０】
発泡剤は、水、ペンタン、シクロペンタン、ヘキサン、シクロヘキサン、ジクロロメタン、炭酸ガス等が用いられる。発泡剤が水の場合、添加量は発泡性ビーズ含有ポリウレタン発泡体において目的とする密度や良好な発泡状態が得られる範囲に決定され、特にポリオール１００重量部に対して３〜５重量部が好ましい。３重量部より少ないと発泡性ビーズ含有ポリウレタン発泡体が充分に発泡せず、しかも発泡原料の発泡時における発熱が少なくなって発泡性ビーズが充分発泡（膨張）せず、発泡性ビーズ含有ポリウレタン発泡体の硬度が低くなる。一方、５重量部を超えると、発泡原料の発泡時に発熱が大になって一旦発泡した発泡性ビーズが収縮し、発泡性ビーズ含有ポリウレタン発泡体の硬度が低くなる。
【００２１】
また、前記発泡原料には触媒が含まれる。触媒は、ポリウレタン発泡体用として公知のものを用いることができる。例えば、トリエチルアミン、トリエチレンジアミン、ジエタノールアミン、ジメチルアミノモルフォリン、Ｎ−エチルモルホリン、テトラメチルグアニジン等のアミン触媒や、スタナスオクトエートやジブチルチンジラウレート等の錫触媒やフェニル水銀プロピオン酸塩あるいはオクテン酸鉛等の金属触媒（有機金属触媒とも称される。）を挙げることができる。触媒の一般的な量は、ポリオール１００重量部に対して０．０１〜２．０重量部程度である。
【００２２】
さらに前記発泡原料には、適宜添加剤が含まれる。添加剤としては、整泡剤、顔料などを挙げることができる。整泡剤は、ポリウレタン発泡体に用いられるものであればよく、シリコーン系整泡剤、含フッ素化合物系整泡剤および公知の界面活性剤を挙げることができる。顔料は、求められる色に応じたものが用いられる。
【００２３】
前記発泡性ビーズ含有ポリウレタン発泡体の製造は、発泡原料を調製、混合し、スラブ発泡等の公知の発泡方法で行うことができる。特に、発泡原料を常温大気圧下で反応させるスラブ発泡は、好ましい方法である。スラブ発泡による具体的な方法として、ポリオール、減熱剤、発泡剤、触媒、適宜の添加剤を混合した後、未発泡の発泡性ビーズを添加混合し、この混合物にポリイソシアネートを公知のポリウレタン注入機で混合して得た発泡原料を、ベルトコンベア上に吐出し、ベルトコンベアが移動する間に、前記発泡原料を常温大気圧下で反応させて自然発泡させ、硬化させることで連続的に製造する例を挙げる。前記スラブ発泡により得られた発泡性ビーズ含有ポリウレタン発泡体は、所要のサイズに裁断され、さらに表面に凹凸形状１５が形成されて前記ポリウレタン発泡体１０とされる。
【００２４】
前記凹凸形状１５は、この例では、凸部１２と凹部１３が交互に設けられた波状の断面形状を有するものであり、前記発泡性ビーズ含有ポリウレタン発泡体１１の片面に設けられている。前記凹凸形状１５における凹凸の高低差ｄ１は、５〜３０ｍｍが好ましい。凹凸の高低差ｄ１が５ｍｍ未満の場合には、初期応力を低くすることができなく、凹凸による効果が得られなくなる。一方、凹凸の高低差ｄ１が３０ｍｍを超える場合には、使用時の押圧により凸部１２が完全に潰れ難くなって使用感が低下するようになる。また、前記凸部１２の間隔（凹部１３の間隔と同じ）ｄ２は、２０〜１００ｍｍが好ましい。前記凸部１２の間隔ｄ２が２０ｍｍ未満の場合には、凸部１２の間隔が狭くなりすぎて凹凸形状１５による効果が得難くなる。一方、前記凸部１２の間隔ｄ２が１００ｍｍを超える場合には、凸部１２の間隔が広くなりすぎて凹凸形状１５による効果が得難くなる。なお、図２におけるｄ３は前ポリウレタン発泡体１０の厚み寸法を示す。
【００２５】
なお、前記凹凸形状１５の形成は、軟質発泡体の表面を凹凸にする加工方法として多用されているプロファイル加工によるのが好適である。前記プロファイル加工は、凹凸加工とも称されるものであり、例えば凹凸表面を有する上下のロール間に発泡体を通して圧縮し、その圧縮された発泡体を、前記上下のロール間に設けた刃によって二分割し、その二分割体をロール間から外して復元させることにより、分割面に凹凸形状を形成する方法である。
【００２６】
また、前記ポリウレタン発泡体１０を構成する発泡性ビーズ含有ポリウレタン発泡体１１は、６５％圧縮硬度／２５％圧縮硬度の値（ＣＩ値とも称される。）が５以上であるのが好ましい。６５％圧縮硬度／２５％圧縮硬度の値は、大になると初期応力が低くなると共に最終応力が高くなり、底付き感を減らすことができる。特に底付き感を生じにくくするには６５％圧縮硬度／２５％圧縮硬度の値が５以上であるのが好ましい。６５％圧縮硬度及び２５％圧縮硬度（単位；Ｎ）の値は、ＪＩＳ  Ｋ  ６４００−２：２００４  Ｄ法に準じて測定した値である。なお、６５％圧縮硬度及び２５％圧縮硬度を測定する際に試験片を押し込むのに使用される測定部品は、直径１５０ｍｍの円盤である。さらに、本発明のポリウレタン発泡体１０は、密度が３０〜４０ｋｇ／ｍ３であるのが好ましい。密度が３０ｋｇ／ｍ３未満の場合、密度が低いことから硬度が低くなって良好なクッション材とならない。一方、４０ｋｇ／ｍ３を超える場合、密度が高いことから硬度が高くなって良好なクッション材とならない。
【００２７】
なお、前記説明においては、前記発泡性ビーズ含有ポリウレタン発泡体１１の片面に凹凸形状を設けた例を示したが、前記発泡性ビーズ含有ポリウレタン発泡体１１の両面に前記凹凸形状１５を設けてもよい。例えば、発泡体の両面を成形する金型の型面に凹凸形状を設けて前記発泡性ビーズ含有ポリウレタン発泡体をモールド成形したり、前記プロファイル加工等により発泡性ビーズ含有ポリウレタン発泡体の片面に凹凸形状を形成したものを背中合わせに積層したりして、両面に凹凸形状を有するポリウレタン発泡体を製造してもよい。
【実施例】
【００２８】
以下、本発明の実施例について、比較例とともに具体的に説明する。表１〜表３に示す各成分を同表中の配合割合にしたがって配合し、混合後にスラブ発泡で反応、発泡させることにより発泡性ビーズ含有ポリウレタン発泡体を形成した。前記各成分の配合及び混合は、ポリオールに、減熱剤、発泡剤、触媒、適宜の添加剤を混合した後、未発泡の発泡性ビーズを添加混合し、この混合物にポリイソシアネートを混合することにより行った。この発泡性ビーズ含有ポリウレタン発泡体を厚み１００ｍｍ、幅２００ｍｍ、長さ２００ｍｍに裁断し、さらにプロファイル加工によって凹凸形状を片面に形成し、凹凸形状を表面に有するポリウレタン発泡体を得た。このようにして得られた凹凸形状を有するポリウレタン発泡体は、図２に示す厚みｄ３が５０ｍｍ、幅２００ｍｍ、長さ２００ｍｍであり、凹凸形状の凹凸高低差ｄ１は略１２ｍｍ、凸部間隔ｄ２は略５０ｍｍである。なお、表１の比較例１Ｄ及び１Ｅについては、プロファイル加工を行わず、凹凸形状を設けなかった。表１は発泡性ビーズの量変化と凹凸形状の有無の場合、表２は減熱剤の量を変化させた場合、表３は発泡剤（水）の量を変化させた場合である。
【００２９】
【表１】
0004627276.tif 000002
【００３０】
【表２】
0004627276.tif 000003
【００３１】
【表３】
0004627276.tif 000004
【００３２】
表１〜表３におけるポリオールは、ポリエーテルポリオール、品番：サンニックスＧＰ３０５０Ｆ、ＭＷ３０００、官能基数ｆ＝３、ＯＨ価＝３３、三洋化成工業株式会社製、発泡性ビーズは発泡性ポリスチレンビーズ（品番：ＮＥＷＲＳ、耐熱温度１２０〜１３０℃、未発泡平均粒径０．８ｍｍ、発泡後平均粒径１．２ｍｍ、日立化成工業株式会社製）、減熱剤は二水石膏、アミン触媒は６−ジメチルアミノ−１−ヘキサノール（品番：カオーライザーＮｏ．２５、花王株式会社製）、金属触媒はオクチル酸第一錫（品番：ＭＲＨ１１０、城北化学工業株式会社製）、整泡剤はシリコーン整泡剤（品番：Ｆ６５０Ａ、信越化学工業株式会社製）、ポリイソシアネートはトリレンジイソシアネート（品番：Ｔ−８０、日本ポリウレタン工業株式会社製）である。
【００３３】
このようにして得られたポリウレタン発泡体を切断して内部を目視で観察して発泡性ビーズの外観（大きさ及び収縮の有無）を判断すると共に発泡性ビーズの平均粒径を目視により測定した。表中、ビーズ外観欄における「○」は発泡性ビーズが所定の大きさである場合、「小」は発泡が不十分で小さい場合、「収縮」は一旦発泡後収縮している場合を示す。さらにポリウレタン発泡体の内部にパンク（空洞）が有るか否かを判断した。表中、発泡体の状態欄において「○」はパンクが無く良好な発泡状態の場合、「パンク」はポリウレタン発泡体の内部にパンク（空洞）が有った場合を示す。また、密度（ＪＩＳ  Ｋ７２２２：２００５準拠）と２５％圧縮硬度（ＪＩＳ  Ｋ  ６４００−２：２００４  Ｄ法準拠）、６５％圧縮硬度（ＪＩＳ  Ｋ  ６４００−２：２００４  Ｄ法準拠）を測定し、２５％圧縮硬度と６５％圧縮硬度の測定値から６５％圧縮硬度／２５％圧縮硬度の値（ＣＩ値）を計算した。各結果は表１〜３の下部に示す通りである。さらに、表１における実施例１Ｂ（発泡性ビーズ量３０ｐｂｗ、凹凸有）、実施例１Ｃ（発泡性ビーズ量５０ｐｂｗ、凹凸有）、比較例１Ｃ（発泡性ビーズ量０ｐｂｗ、凹凸有）、比較例１Ｄ（発泡性ビーズ量０ｐｂｗ、凹凸無）、比較例１Ｅ（発泡性ビーズ量３０ｐｂｗ、凹凸無）について、応力−撓み試験を行った。その結果を図１に示す。
【００３４】
表１の結果から、発泡性ビーズの量が１０〜５０重量部の実施例１Ａ〜１Ｃは発泡性ビーズの外観が良好であって、発泡性ビーズの平均粒径が１．２ｍｍであり、発泡性ビーズが充分に発泡していることがわかる。それに対し、発泡性ビーズの量が５０重量部を超える比較例１Ａは、発泡性ビーズの平均粒径が１．２ｍｍ未満であり、発泡性ビーズが充分に発泡していないことがわかる。また発泡性ビーズが１０重量部未満の比較例１Ｂは、一旦発泡した発泡性ビーズが収縮していた。このことから、発泡性ビーズの量は、１０〜５０重量部が好ましいことが理解される。さらに、表１の結果によれば、発泡性ビーズの含有及び凹凸形状の形成により、６５％圧縮硬度／２５％圧縮硬度の値（ＣＩ値）を大にすることができる。すなわち初期応力が低くなると共に最終応力が高くなることから、底付き感を少なくすることができる。さらに、図１に示す応力−撓み曲線から、発泡性ビーズの含有によって、ヒステリシスロスが大きくなり、クッション材として好適なポリウレタン発泡体になることがわかる。
【００３５】
表２の結果から、減熱剤の量が１０〜３０重量部の実施例２Ａ〜２Ｃは、発泡体の状態及び発泡性ビーズの外観が良好であって、発泡性ビーズも充分発泡しているのに対し、減熱剤が１０重量部未満の比較例２Ｂは発泡時の発熱が高くなるため、一旦発泡した発泡性ビーズが収縮し、一方、減熱剤の量が３０重量部を超える比較例２Ａは発泡体が内部に空洞を有するパンク状態となることがわかる。このことから、減熱剤の量は１０〜３０重量部が好ましいことが理解される。なお、比較例２Ａについては、発泡体内部がパンクしていたため密度や硬度を測定せず、また凹凸形状も形成しなかった。
【００３６】
表３の結果から、発泡剤（水）の量が３〜５重量部の実施例３Ａ〜３Ｃは、発泡体の状態が良好であって発泡性ビーズの外観も良好であるのに対し、３重量部未満の比較例３Ａは発泡性ビーズが充分に発泡せず、一方、５重量部を超える比較例３Ｂは一旦発泡した発泡性ビーズが収縮するようになり、何れの場合も発泡性ビーズの平均粒径が１．２ｍｍ未満となっていた。このことから、発泡剤（水）の量は、ポリオール１００重量部に対して３〜５重量部が好ましいことが理解される。
【００３７】
このように、本発明のポリウレタン発泡体は、初期応力を低くできると共に最終応力を高くでき、底付き感を減らすことができるため、クッション材として好適である。
【図面の簡単な説明】
【００３８】
【図１】本発明の第１実施例におけるポリウレタン発泡体の斜視図である。
【図２】その一部の断面図である。
【図３】応力−撓み曲線である。
【符号の説明】
【００３９】
１０  ポリウレタン発泡体
１１  発泡性ビーズ含有ポリウレタン発泡体
１２  凸部
１３  凹部
１５  凹凸形状
【図１】
0004627276.tif 000005
【図２】
0004627276.tif 000006
【図３】
0004627276.tif 000007